СТРОИТЕЛЬНЫЙ МАТЕРИАЛ
BUILDING MATERIAL

Область техники
[0001]
Настоящее изобретение относится к строительному материалу, такому как облицовочная панель.
Уровень техники
[0002]
Строительные материалы для формирования внешних стен и внутренних стен зданий включают керамические облицовочные панели, металлические облицовочные панели и панели из легкого автоклавного газобетона (ALC).
[0003]
В последнее время требования к внешнему художественном оформлению вышеупомянутых строительных материалов увеличились. В качестве одной из мер для следования таким требованиям была рассмотрена зеркальная отделка, при которой поверхности строительных материалов были подвергнуты финишной обработке с получением гладких блестящих поверхностей, таких как зеркало.
[0004]
В патентной литературе 1 раскрыт строительный материал, снабженный покрытием с зеркальной отделкой. Указанный строительный материал содержит первое зеркальное покрытие и второе зеркальное покрытие, выполненные на поверхности основного материала.
[0005]
Строительные материалы обычно хранят и транспортируют в том состоянии, в котором множество строительных материалов уложены друг на друга. Поверхности строительных материалов защищены упаковочными листами и защитными листами для предотвращения повреждения поверхностей строительных материалов во время хранения и транспортировки.
[0006]
Для предотвращения повреждения поверхностей строительных материалов во время проведения с ними строительных работ по возведению или отделке здания такие работы желательно выполнять, когда поверхности строительных материалов защищены.
[0007]
В патентной литературе 2 описано прикрепление защитного слоя (защитного листа), такого как упаковочный лист, к поверхности покрытия строительного материала, который представляет собой волокнисто-цементный компонент. Согласно патентной литературе 2 сила адгезии между покрытием и защитным листом составляет от 15 до 190 г/дюйм (от 5,9 до 74,8 г/см) (в пересчете 0,12-1,47 Н/20 мм).
Список цитируемых источников
Патентная литература
[0008]
Патентная литература 1: Публикация нерассмотренной заявки на патент Японии № 2016-188492
Патентная литература 2: Патент США № 8281535
Раскрытие сущности изобретения
Техническая проблема
[0009]
Например, посредством прикрепления защитного листа, описанного в патентной литературе 2, к поверхности строительного материала, описанного в патентной литературе 1, или тому подобному, может быть обеспечена возможность предотвращения повреждения поверхности строительного материала во время его хранения, транспортировки и установки.
[0010]
Однако, когда защитный лист, описанный в патентной литературе 2, прикреплен к поверхности покрытия строительного материала, описанного в патентной литературе 1, или тому подобному, возникает проблема, связанная с тем, что сила адгезии защитного листа, описанного в патентной литературе 2, по отношению к покрытию с зеркальной отделкой слишком мала, поэтому защитный лист может отслаиваться вследствие ветра или тому подобного, и поверхность покрытия может быть подвергнута воздействию во время хранения или транспортировки строительного материала в результате переворачивания защитного листа или его смещения.
[0011]
Может быть рассмотрено использование защитного листа, который имеет большую силу адгезии по отношению к покрытию строительного материала с зеркальной отделкой. Однако использование защитного листа, имеющего большую силу адгезии, влечет другую проблему, связанную с деформацией формы поверхности покрытия в результате того, что покрытие тянется, когда защитный лист отслаивают от поверхности покрытия строительного материала. Гладкость поверхности важна, в частности, для покрытий с зеркальной отделкой. Зеркальная отделка ухудшается вследствие даже незначительного изменения формы поверхности покрытия.
[0012]
Настоящее изобретение разработано с учетом вышеупомянутой проблемы. Задачей настоящего изобретения является обеспечение строительного материала, способного решить проблему отслаивания защитного листа от покрытия, смещения и сворачивания защитного листа на покрытии во время хранения, транспортировки и установки, и способного решить проблему ухудшения поверхностной отделки покрытия в результате отслоения защитного листа от поверхности покрытия строительного материала.
Решение проблемы
[0013]
Для решения вышеупомянутой задачи, строительный материал согласно первому аспекту настоящего изобретения содержит основный материал, который имеет поверхность с художественным оформлением на своей поверхности, покрытие, которое образовано на поверхности с художественным оформлением и которое имеет поверхность, имеющую степень зеркального блеска, равную 80 или более при измерении под углом 60°, и защитный лист, прикрепленный к покрытию с возможностью отслоения, при этом покрытие имеет твердость по карандашной шкале НВ или выше, а сила адгезии между покрытием и защитным листом составляет от 2 до 8 Н/20 мм.
[0014]
Согласно строительному материалу по первому аспекту настоящего изобретения, благодаря тому, что сила адгезии между покрытием и защитным листом равна 2 Н/20 мм или более, можно решить проблему отслоения защитного листа от поверхности покрытия во время хранения, транспортировки и установки строительного материала, что позволяет строительному материалу приобретать превосходные строительные свойства.
[0015]
Кроме того, благодаря тому, что сила адгезии между покрытием и защитным листом составляет 8 Н/20 мм или ниже, а твердость покрытия по карандашной шкале - НВ или выше, что означает, что покрытие является твердым, становится возможным решение проблемы деформации поверхности покрытия, когда защитный лист отслаивается от поверхности покрытия. В настоящем документе «твердость по карандашной шкале» представляет собой твердость, измеренную на основе испытания твердости царапанием JIS K5600 (метод карандаша). Высокая твердость не просто обеспечивает превосходные эксплуатационные характеристики с высокой устойчивостью к царапинам и высокой прочностью. Эксплуатационные характеристики продукта могут быть даже снижены вследствие того, что с увеличением твердости гибкость уменьшается и в покрытии во время установки и транспортировки может легко образоваться трещина. Диапазон твердости по карандашной шкале составляет от 6В до 9Н в таком порядке от мягкого.
[0016]
Соответственно, обеспечена возможность поддерживания степени зеркального блеска поверхности покрытия равной 80 или более при измерении под углом 60°, и возможность обеспечения зеркальной гладкости, даже после того, как защитный лист отслоен от поверхности покрытия.
[0017]
Когда степень зеркального блеска поверхности покрытия равна 80 или более при измерении под углом 60°, поверхность покрытия является гладкой и имеет зеркальный блеск. Напротив, когда степень зеркального блеска поверхности покрытия превышает 90 при измерении под углом 60°, блеск становится чрезмерным при установке строительного материала в качестве материала стены. Таким образом, предпочтительно, чтобы степень зеркального блеска поверхности покрытия при измерении под углом 60° находилась в диапазоне от 80 до 90, когда строительный материал накладывают на материал стены.
[0018]
В настоящем документе примеры «основного материала», составляющего строительный материал, включают, например, керамическую облицовку, содержащую цемент в качестве основного компонента, панель из легкого автоклавного газобетона, металлическую облицовку, содержащую металл в качестве основного компонента, панель из смолы и тому подобное.
[0019]
Кроме того, указанное «покрытие» образовано посредством, например, нанесения краски, состоящей из акриловой смолы, уретановой смолы, фторполимера, смолы, отверждаемой УФ-облучением, или тому подобного, на поверхность основного материала и сушки краски. Можно использовать краску только одного типа, или покрытие может быть образовано посредством последовательного нанесения красок множества типов на поверхность основного материала и сушки красок.
[0020]
Кроме того, в качестве «защитного листа» применима стопа, например, из основного слоя, выполненного из полиэтилена или тому подобного, и адгезивного слоя на основе синтетического каучука.
[0021]
Согласно второму аспекту строительного материала согласно настоящему изобретению защитный лист имеет прочность на разрыв от 35 до 60 МПа.
[0022]
Благодаря тому, что прочность на разрыв защитного листа равна 35 МПа или более, снижается риск того, что защитный лист разорвется, когда отслоится от поверхности покрытия, даже если сила адгезии между покрытием и защитным листом составляет 2 Н/20 мм или более, что соответствует высокой прочности, и позволяет строительному материалу проявлять превосходные строительные свойства.
[0023]
С точки зрения обеспечения вышеупомянутой прочности на разрыв защитного листа и защиты поверхности покрытия предпочтительно использовать защитный лист, имеющий толщину от 40 до 100 мкм.
[0024]
Кроме того, согласно третьему аспекту строительного материала по настоящему изобретению, поверхность с художественным оформлением содержит покрытую область, к которой прикреплен защитный лист, и открытую область, к которой защитный лист не прикреплен, причем открытая область проходит вдоль одного края поверхности с художественным оформлением.
[0025]
Когда с краев поверхности с художественным оформлением снимают фаску, то появляются внутренние края и внешние края скошенной части. Область воздействию представляет собой область (то есть скошенную часть) между внутренними краями и внешними краями скошенной части, в то время как открытая область может содержать область, имеющую заданную ширину в пределах внутренних краев скошенной части.
[0026]
Благодаря тому, что поверхность с художественным оформлением содержит открытую область, к которой не прикреплен защитный лист, проходящую вдоль одного края, обеспечена возможность еще большего уменьшения вероятности того, что защитный лист будет взаимодействовать со строительным материалом, граничащим с ним, во время установки.
Преимущества изобретения
[0027]
Строительный материал по настоящему изобретению обеспечивает возможность решение проблемы отслоения защитного листа от покрытия, сворачивания и смещения защитного листа на покрытии во время хранения, транспортировки и установки строительного материала, и обеспечивает возможность решения проблемы ухудшения поверхностной отделки покрытия в результате отслоения защитного листа от поверхности покрытия строительного материала, что позволяет строительному материалу проявлять превосходные строительные свойства.
Краткое описание чертежей
[0028]
[Фиг. 1] На Фиг. 1 показан вид сверху строительного материала согласно первому варианту реализации настоящего изобретения, если смотреть со стороны фронтальной поверхности основного материала, то есть со стороны поверхности с художественным оформлением.
[Фиг. 2] На Фиг. 2 показан вид по Фиг. 1, если смотреть в направлении стрелки II, представляющий собой боковой вид справа строительного материала согласно первому варианту реализации.
[Фиг. 3] На Фиг. 3 показан схематичный вид состояния, в котором множество строительных материалов согласно первому варианту реализации хранятся и транспортируются уложенными в стопку.
[Фиг. 4] На Фиг. 4 показан вид сверху строительного материала согласно второму варианту реализации настоящего изобретения, если смотреть со стороны фронтальной поверхности основного материала, то есть со стороны поверхности с художественным оформлением.
[Фиг. 5] На Фиг. 5 показан вид по Фиг. 4, если смотреть в направлении стрелки V, представляющий собой боковой вид справа строительного материала согласно второму варианту реализации.
[Фиг. 6] На Фиг. 6 показан схематичный вид состояния, в котором множество строительных материалов согласно второму варианту реализации хранятся и транспортируются уложенными в стопку.
Осуществление изобретения
[0029]
Первый и второй варианты реализации строительного материала согласно настоящему изобретению описаны более подробно ниже со ссылкой на чертежи. Основный материал в показанных примерах обычно известен как четырехсторонний основный материал с соединением в четверть, который имеет четырехугольную форму и имеет соединительные части с четырех сторон. Однако, как правило, строительный материал по настоящему изобретению может состоять из основного материала, имеющего форму, отличную от вышеуказанной.
[0030]
(Первый вариант реализации)
Стрелки, показывающие вверх, вниз, вправо и влево на Фиг. 1 и стрелки, показывающие вперед, назад, вверх и вниз на Фиг. 2, указывают направления ориентации краев и поверхностей строительного материала 10.
[0031]
Строительный материал 10 представляет собой материал для наружной стены и в целом состоит из основного материала 1, который имеет поверхность с художественным оформлением на своей поверхности, покрытие 2, выполненное на поверхности с художественным оформлением, и защитный лист 3, прикрепленный к поверхности покрытия 2. Строительный материал 10 представляет собой прямоугольный листовой материал, имеющий размер слева направо от приблизительно 1600 до приблизительно 2000 мм и размер t1 сверху вниз от приблизительно 460 до приблизительно 480 мм.
[0032]
Основный материал 1 образован керамической облицовкой (армированной древесным волокном цементной панелью, армированной волокном цементной панелью, армированной волокном цементной панелью/панелью из силиката кальция, панелью из штукатурного раствора со шлаковым заполнителем или тому подобным), содержащей цемент в качестве основного компонента, панелью из легкого автоклавного газобетона, металлической облицовкой, содержащей металл в качестве основного компонента, панелью из смолы и тому подобным.
[0033]
Основный материал 1 имеет прямоугольную форму и имеет поверхность с художественным оформлением на своей поверхности, причем поверхность с художественным оформлением представляет собой блестящую плоскую поверхность материала наружной стены. Основный материал 1 представляет собой четырехсторонний листовой материал с соединением в четверть, содержащий соединительные части с четырех сторон.
[0034]
Поверхность с художественным оформлением содержит четырехугольную плоскую поверхность 1h и скошенную часть 1g, которая окружает четыре стороны плоской поверхности 1h.
[0035]
Левый край скошенной части 1g, образованный на левой стороне плоской поверхности 1h, является левым краем 1а поверхности с художественным оформлением, а правый край скошенной части 1g, образованный на правой стороне плоской поверхности 1h, является правым краем 1b поверхности с художественным оформлением.
Нижний край скошенной части 1g, образованный на нижней стороне плоской поверхности 1h, является нижним краем 1с поверхности с художественным оформлением, а верхний край скошенной части 1g, образованный на верхней стороне плоской поверхности 1h, является верхним краем 1d поверхности с художественным оформлением.
[0036]
Соединительная часть 1е со стороны задней поверхности, которая выступает наружу со стороны задней поверхности, образована снаружи правой стороны и верхней стороны поверхности с художественным оформлением. В частности, образована соединительная часть 1е со стороны задней поверхности, которая углублена от правого края 1b и верхнего края 1d поверхности с художественным оформлением в направлении задней поверхности, и которая выступает наружу со стороны задней поверхности.
[0037]
Соединительная часть 1f со стороны передней поверхности, которая является вогнутой внутрь со стороны задней поверхности, образована в пределах левой стороны и нижней стороны поверхности с художественным оформлением. В частности, образована соединительная часть 1f со стороны передней поверхности, которая проходит от левого края 1а и нижнего края 1с поверхности с художественным оформлением в направлении задней поверхности, и которая является вогнутой внутрь со стороны задней поверхности.
[0038]
Форма соединительной части 1е со стороны задней поверхности и форма соединительной части 1f со стороны передней поверхности выполнены с возможностью соединения друг с другом посредством соединения в четверть.
[0039]
Другими словами, при строительстве с использованием строительных материалов 10, соединительная часть 1е со стороны задней поверхности одного строительного материала 10 перекрыта соединительной частью 1f со стороны передней поверхности другого строительного материала 10, примыкающего к нему, и соединительная часть 1f со стороны передней поверхности и соединительная часть 1е со стороны задней поверхности таким образом соединены друг с другом посредством соединения в четверть.
[0040]
Краска, состоящая из акриловой смолы, уретановой смолы, фторполимера, смолы, отверждаемой ультрафиолетовым облучением, или тому подобного, используется для образования покрытия 2 на поверхности с художественным оформлением для основного материала 1. Покрытие 2 образовано посредством нанесения краски одного типа на поверхность основного материала и сушки краски или может быть образовано посредством последовательного нанесения красок множества типов на поверхность основного материала и сушки красок.
[0041]
Покрытие 2 образовано на плоской поверхности 1h основного материала 1 и на скошенной части 1g, окружающей четыре стороны плоской поверхности 1h. В частности, покрытие 2 образовано так, что проходит по всей поверхности плоской поверхности 1h и по части скошенной части 1g на четырех сторонах плоской поверхности 1h.
[0042]
Поверхность покрытия 2 имеет степень зеркального блеска поверхности покрытия, равную 80 или более при измерении под углом 60°, и имеет твердость по карандашной шкале НВ или выше. Диапазон твердости по карандашной шкале составляет от 6В до 9Н в таком порядке от мягкого.
[0043]
Защитный лист 3 прикреплен к поверхности покрытия 2. Защитный лист 3 имеет составную конструкцию из основного слоя и адгезивного слоя. Адгезивный слой прикреплен к поверхности покрытия 2.
[0044]
Основный слой, составляющий защитный лист 3, образован из полиэтилена, полипропилена, полиолефина, поливинилхлорида, нетканого материала, бумаги или тому подобного. Адгезивный слой образован из адгезива на основе синтетического каучука или акрилового адгезива. Адгезивный слой может быть образован путем нанесения на основный слой в виде листа или может быть образован посредством экструдирования основного слоя в виде листа вместе с материалом, образующим адгезивный слой.
[0045]
Прочность на разрыв защитного листа 3 находится в диапазоне от 35 до 60 МПа. Толщина защитного листа 3 находится в диапазоне от 40 до 100 мкм.
[0046]
Защитный лист 3 прикреплен к поверхности покрытия 2 основного материала 1 следующим способом (не показан). В указанном способе защитный лист 3, свернутый в рулон, расположен над основным материалом 1, причем один край защитного листа 3 прикреплен к поверхности покрытия 2, а основный материал 1 помещен между парой из верхнего и нижнего прижимного ролика для прикрепления защитного листа 3 к поверхности покрытия 2 основного материала 1 в процессе прохождения основного материала 1 между прижимными роликами.
[0047]
Защитный лист 3 имеет четырехугольную форму. Защитный лист 3 имеет такую ширину слева направо, которая больше, чем ширина слева направо плоской поверхности 1h, и меньше, чем ширина слева направо поверхности с художественным оформлением. Защитный лист 3 имеет такую ширину t4 сверху вниз, которая меньше, чем ширина сверху вниз плоской поверхности 1h. Защитный лист 3 прикреплен к покрытию 2, выполненному на плоской поверхности 1h, так, чтобы покрыть поверхность покрытия 2.
[0048]
В частности, левый край защитного листа 3 прикреплен к покрытию 2 так, что он выровнен елевым краем плоской поверхности 1h.
[0049]
Защитный лист 3 прикреплен к покрытию 2 так, что правый край защитного листа 3 расположен между правым краем плоской поверхности 1h и правым краем 1b скошенной части 1g, прилегающей к нему, и расположен на отдалении от поверхности скошенной части 1g.
[0050]
Нижний край защитного листа 3 прикреплен к покрытию 2 так, что он находится в пределах нижнего края плоской поверхности 1h. Нижний край защитного листа 3 и нижний край плоской поверхности 1h параллельны друг другу и отстоят друг от друга на расстояние t3. Другими словами, открытая область 4, к которой защитный лист 3 не прикреплен, присутствует между нижним краем защитного листа 3 и нижним краем плоской поверхности 1h.
[0051]
Открытая область 4 проходит вдоль нижнего края 1с поверхности с художественным оформлением.
[0052]
Верхний край защитного листа 3 прикреплен к покрытию 2 так, что он находится в пределах верхнего края плоской поверхности 1h. Верхний край защитного листа 3 и верхний край плоской поверхности 1h параллельны друг другу и отстоят друг от друга на расстоянии t3. Другими словами, открытая область 4, к которой защитный лист 3 не прикреплен, находится между верхним краем защитного листа 3 и верхним краем плоской поверхности 1h.
[0053]
Открытая область 4 проходит вдоль верхнего края 1d поверхности с художественным оформлением.
[0054]
Защитный лист 3 не прикреплен к области поверхности покрытия скошенной части 1g с четырех сторон плоской поверхности 1h. Таким образом, указанная область поверхности также представляет собой открытую область 4.
[0055]
Соответственно, покрытие поверхности с художественным оформлением содержит покрытую область, к которой прикреплен защитный лист 3, и открытую область 4, к которой защитный лист 3 не прикреплен.
[0056]
В строительном материале 10 сила адгезии между покрытием 2 и защитным листом 3 находится в диапазоне от 2 до 8 Н/20 мм.
[0057]
Благодаря тому, что сила адгезии между покрытием 2 и защитным листом 3 равна 2 Н/20 мм или более, защитный лист 3 не будет просто отслаиваться от поверхности покрытия 2 во время хранения, транспортировки или установки строительного материала 10. Кроме того, благодаря тому, что сила адгезии между покрытием 2 и защитным листом 3 равна 8 Н/20 мм или менее, а твердость покрытия 2 по карандашной шкале составляет НВ или выше, что означает, что покрытие является твердым, обеспечена возможность решения проблемы деформации поверхности покрытия 2 в результате отслаивания защитного листа 3 от поверхности покрытия 2. Таким образом, даже после отслоения защитного листа 3 от поверхности покрытия 2 обеспечена возможность сохранения степени зеркального блеска поверхности покрытия 2 равной 80 или более при измерении под углом 60° и сохранения гладкости наподобие зеркала.
[0058]
Кроме того, благодаря тому, что прочность на разрыв защитного листа 3 равна 35 МПа или более, обеспечена возможность отслаивания защитного листа 3 от поверхности покрытия 2 без разрыва защитного листа 3, даже если сила адгезии между покрытием 2 и защитным листом 3 равна 2 Н/20 мм или более, иными словами, защитный лист является прочным.
[0059]
Когда строительный материал 10 виден со стороны передней поверхности, защитный лист 3 соответствует размерам поверхности с художественным оформлением основного материала 1. Таким образом, даже когда дует ветер со стороны задней поверхности строительного материала 10 во время установки, защитный лист 3 не будет просто отслаиваться ветром.
[0060]
Кроме того, благодаря тому, что защитный лист 3 прикреплен к поверхности покрытия 2 таким образом, что он не выступает над соединительной частью 1е со стороны задней поверхности и содержит подходящую величину открытой области 4, обеспечивается возможность простого отслоения защитного листа 3 во время установки с захватом защитного листа 3 между строительными материалами 10, прилегающими друг к другу.
[0061]
Кроме того, как показано на Фиг. 1, благодаря тому, что правый край защитного листа 3 расположен в пределах правого края 1b поверхности с художественным оформлением и не прикреплен к скошенной части 1g, обеспечена возможность легкого отслоения защитного листа 3 после установки посредством удержания правого края защитного листа.
[0062]
Что касается Фиг. 1, размер t1 составляет от приблизительно 460 мм до приблизительно 480 мм, размер t2 составляет от приблизительно 450 мм до приблизительно 460 мм, размер t3 составляет от приблизительно 0 мм до приблизительно 2,5 мм, а размер t4 составляет от приблизительно 445 мм до приблизительно 460 мм.
[0063]
Далее, на Фиг. 3 показано состояние, в котором множество строительных материалов 10 хранятся и транспортируются уложенными в стопку.
[0064]
В показанном примере два строительных материала 10 упакованы в уложенном в стопу состоянии так, что соответствующие поверхности обращены друг к другу. Более конкретно, два строительных материала 10 расположены так, что соответствующие поверхности обращены друг к другу для того, чтобы защитные листы 3 находились в контакте друг с другом, и так, чтобы открытая область 4 одного из строительных материалов 10 была обращена к защитному листу 3 другого из строительных материалов 10. Два строительных материала 10 связаны между собой связующим материалом 20.
[0065]
В качестве связующего материала может быть использована лента из смолы, например полипропиленовая лента или полиэтиленовая лента, пленка из смолы, например стретч-пленка или усадочная пленка, бумажная лента, тканевая лента или тому подобное.
[0066]
Благодаря тому, что открытая область 4 одного из строительных материалов 10 обращена к защитному листу 3 другого из строительных материалов 10, каждая из открытых областей 4 (открытое покрытие 2) двух строительных материалов 10 защищена посредством защитного листа 3, расположенного напротив нее.
[0067]
(Второй вариант реализации)
Строительный материал 10А, показанный на Фиг. 4 и 5, отличается от строительного материала 10 размерами защитного листа 3 и особенностью защитного листа 3, заключающейся в том, что он прикреплен ко всей поверхности покрытия 2 плоской поверхности 1h (особенность плоской поверхности 1h, заключающейся в том, что она не содержит открытую область 4). Строительный материал 10А идентичен строительному материалу 10 с точки зрения других особенностей.
[0068]
Строительный материал 10А не позволяет легко отслоить защитный лист 3, удерживая правый край защитного листа 3. Однако, строительный материал 10А способен проявлять другие эффекты, аналогичные строительному материалу 10.
[0069]
На Фиг. 6 показано состояние, в котором множество строительных материалов 10А хранятся, уложенные в стопку так, что их соответствующие поверхности обращены друг к другу. Как показано на Фиг. 6, два строительных материала 10А расположены таким образом, что скошенная часть 1g одного из строительных материалов 10А обращена к защитному листу 3 другого из строительных материалов 10А в состоянии, в котором защитные листы 3 двух строительных материалов 10А находятся в контакте друг с другом. Два строительных материала 10А связаны между собой связующим материалом 20.
[0070]
Также в показанном примере открытая область (скошенная часть 1g) одного из строительных материалов 10А обращена к защитному листу 3 другого из строительных материалов 10А. Таким образом, даже когда открытая область одного из строительных материалов почти соприкасается с другим из строительных материалов в результате наклона указанного другого из строительных материалов относительно указанного одного из строительных материалов во время упаковки или распаковки, каждая из открытых областей защищена посредством защитного листа 3, расположенного напротив нее.
[0071]
(Проверочные эксперименты и результаты экспериментов)
Авторы изобретения создали различные типы строительных материалов и провели эксперименты для оценки различных типов эксплуатационных характеристик и тому подобного покрытий, защитных листов и тому подобного, составляющих строительные материалы.
[0072]
<Условия испытаний>
2
2
2
От 130 до 220 г/м краски на основе акриловой смолы, отверждаемой ультрафиолетовым излучением, от 90 до 130 г/м краски на основе уретановой смолы и от 90 до 130 г/м краски на основе фторполимера было нанесено в указанном порядке на поверхность основного материала, который образован древесно-цементной панелью и который имеет форму, показанную на Фиг. 1, и каждая из красок была высушена с образованием покрытия. Затем защитный лист был прикреплен к покрытию. Основный слой каждого защитного листа образцов 2, 6, 9 и 11 был образован из полиэтилена, основный слой каждого защитного листа образцов 1, 3, 4, 5, 8 и 10 был образован из полиолефина, а основный слой каждого защитного листа образцов 7 и 12 был образован из другого полиолефина. Адгезивный слой каждого защитного листа всех образцов был образован из синтетического каучукового адгезива, а сила адгезии для каждого образца была отрегулирована посредством изменения толщины и композиции адгезивного слоя. Защитный слой был прикреплен аналогично прикреплению строительного материала 10, показанного на Фиг. 1. Далее будут описаны методы оценки. Результаты испытаний приведены в Таблице 1.
[0073]
<Метод оценки>
Образцы, описанные ниже, были подвергнуты испытаниям, измерениям и тому подобному для оценки различных типов эксплуатационных характеристик.
[0074]
[Твердость покрытия по карандашной шкале]
Присутствие/отсутствие и степень износа на поверхности покрытия были оценены путем измерения в соответствии с испытанием твердости царапанием JIS K5600 (метод карандаша).
[0075]
[Степень зеркального блеска поверхности покрытия при измерении под углом 60°]
В соответствии с JIS K5600-4-7, степень зеркального блеска при измерении под углом 60° самой внешней поверхности покрытия каждого образца была измерена с помощью ручного устройства для проверки блеска (IG-320, производства HORIBA, Ltd). В проверочных экспериментах степень зеркального блеска под углом 60° самой внешней поверхности каждого покрытия была измерена перед тем, как к нему был прикреплен защитный лист, и после того, как защитный лист был отслоен от него. Числовые значения в таблице указывают на значения степени зеркального блеска при измерении под углом 60°. В таблице «О» указывает на то, что степень зеркального блеска при измерении под углом 60° была равна 80 или более (отлично), а «×» указывает на то, что степень зеркального блеска при измерении под углом 60° была менее 80 (неправильно).
[0076]
[Прочность на разрыв защитного листа]
С использованием разрывной машины каждый защитный лист был растянут со скоростью 200 мм/с для измерения усилия, при котором защитный лист был разорван.
[0077]
[Сила адгезии между покрытием и защитным листом]
Каждый защитный лист, прикрепленный к покрытию, был растянут с использованием разрывной машины со скоростью 0,3 м/мин для измерения усилия, при котором защитный лист был отслоен.
[0078]
[Разрыв защитного листа]
В таблице «×» указывает на то, что защитный лист был разорван (неправильно) во время измерения силы адгезии между покрытием и защитным листом, а «О» указывает на то, что защитный лист не был разорван (отлично).
[0079]
[Состояние поверхности покрытия]
2
Два испытуемых тела были уложены друг на друга так, чтобы соответствующие защитные листы были обращены друг к другу. Нагрузка, составляющая 0,2 кг/см, была приложена сверху к испытуемым телам в уложенном состоянии в течение 48 часов. Затем соответствующие защитные листы были отслоены. Испытуемые тела были помещены под флуоресцентную лампу, чтобы визуально наблюдать, присутствует ли след от адгезива или перенесенный след от защитного листа на поверхностях покрытия. В таблице «О» указывает на то, что ни след от адгезива, ни перенесенный след от защитного листа не был замечен на поверхности покрытия (отлично) при визуальном наблюдении, а «×» указывает на то, что след от адгезива или перенесенный след от защитного листа был замечен на поверхности покрытия (неправильно) при визуальном наблюдении.
[0080]
[Состояние защитного листа после транспортировки]
Два испытуемых тела были уложены друг на друга так, чтобы соответствующие защитные листы были обращены друг к другу, и два испытуемых тела были связаны связующим материалом в одну упаковку (форма, аналогичная той, что показана на Фиг. 3). Двадцать единиц упаковок, находящихся в уложенном друг на друга состоянии на поддоне, были погружены на транспортное средство и транспортированы на расстояние приблизительно 500 км. Упаковки были распакованы после транспортировки и было произведено наблюдение за состоянием каждого испытуемого тела. В таблице «О» указывает на то, что смещение, разрыв или тому подобное защитного листа не было замечено (отлично) при визуальном наблюдении, а «×» указывает на то, что смещение, разрыв или тому подобное защитного листа был замечен (неправильно) при визуальном наблюдении.
[0081]
[Испытание на сопротивление ветру]
На испытуемые тела был направлен поток воздуха со скоростью 10 м/с и было произведено наблюдение за состоянием каждого испытуемого тела. В таблице «О» указывает на то, что ослабление, отслоение или тому подобное защитного листа не было замечено (отлично) при наблюдении, а «×» указывает на то, что ослабление, отслоение или тому подобное защитного листа было замечено (неправильно) при наблюдении.
[0082]
<Результаты испытаний>
[0083]
Как указано в Таблице 1, было установлено, что образцы 1-7, у которых твердость поверхности покрытия по карандашной шкале составляет НВ или выше и в которых сила адгезии между покрытием и защитным листом находится в диапазоне от 2 до 8 Н/20 мм, удовлетворяют всем оценочным пунктам.
[0084]
Напротив, образцы 8 и 9, в которых сила адгезии между покрытием и защитным листом равна 1 Н/20 мм, не прошли испытание на сопротивление ветру.
[0085]
Образец 10, в котором твердость покрытия по карандашной шкале составляет В, не удовлетворял состоянию поверхности покрытия или степени зеркального блеска поверхности покрытия при измерении под углом 60° после того, как защитный лист был отслоен.
[0086]
Образцы 11 и 12, в которых сила адгезии между покрытием и защитным листом равна 9 Н/20 мм, не удовлетворяли разрыву защитного листа, состоянию поверхности покрытия или степени зеркального блеска поверхности покрытия при измерении под углом 60° после того, как защитный лист был отслоен.
[0087]
Варианты реализации настоящего изобретения подробно описаны выше со ссылкой на чертежи; однако, конкретная конфигурация не ограничена указанными вариантами реализации. Настоящее изобретение также содержит варианты реализации, в которых могут выполнены конструктивные изменения и тому подобного в диапазоне, не отклоняющемся от сущности настоящего изобретения. Например, в первом варианте реализации на скошенной части 1g может не быть покрытия с зеркальной отделкой, которое может быть выполнено только на плоской поверхности 1h. Кроме того, покрытие с зеркальной отделкой может быть выполнено также на всей поверхности скошенной части 1g. Кроме того, строительный материал по настоящему изобретению также может наноситься на материал внутреннего пространства.
Список ссылочных обозначений
[0088]
1 основный материал
1а левый край
1b правый край
1с нижний край
1d верхний край
1е соединительная часть со стороны задней поверхности
1f соединительная часть со стороны передней поверхности
1g скошенная часть
2 покрытие
3 защитный лист
4 открытая область
10, 10A строительный материал
20 связующий материал